(57)【要約】【課題】ハンダの濡れ広がりを防止して、半導体装置の信頼性の低下を抑制する。【解決手段】半導体装置１は、半導体素子５０の主電極とワイヤ６０ｂで電気的に接続されたリードフレーム３０ｂを有して、これらの構成が封止樹脂７０で封止されている。そして、半導体装置１では、ダイパッド１０の設置領域１０ａの周囲に切り起こした切り起こし部１１ｃ，１１ｄが形成されている。このため、設置領域１０ａに塗布したハンダ４０は、切り起こし部１１ｃ，１１ｄにより、設置領域１０ａからの濡れ広がりが抑制される。【選択図】図２
2018046214.tif 000002
【特許請求の範囲】
【請求項１】
半導体素子と、
前記半導体素子が接合材を介して設置される設置領域を備えるダイパッドと、
を有し、
前記ダイパッドは前記設置領域の周囲に、切り起こした切り起こし部が形成されている、
半導体装置。
【請求項２】
前記半導体素子と前記ダイパッドとを封止する封止部材、
を有する請求項１に記載の半導体装置。
【請求項３】
前記切り起こし部は、方形状の前記設置領域の辺に沿って形成されている、
請求項１に記載の半導体装置。
【請求項４】
前記切り起こし部は、前記設置領域の前記辺に連結して、連結部分を支点にして立ち上げられている、
請求項３に記載の半導体装置。
【請求項５】
前記配置領域の角部から、前記切り起こし部の形成により得られる切り欠き部の、前記角部から近い方の端部までの第１距離は、前記ダイパッドの厚さ以上である、
請求項３に記載の半導体装置。
【請求項６】
前記切り欠き部の前記端部から、前記切り欠き部内の前記切り起こし部の端部までの第２距離は、前記ダイパッドの厚さ以上である、
請求項５に記載の半導体装置。
【請求項７】
前記切り欠き部から、前記切り欠き部に対向する、前記切り欠き部から近い方の前記ダイパッドの端部までの第３距離は、前記ダイパッドの厚さ以上である、
請求項５に記載の半導体装置。
【請求項８】
前記切り起こし部の前記ダイパッドからの立ち上がりの角度に対する正弦の値が、前記接合材の厚さ以上、前記半導体素子の高さ以下である、
請求項１に記載の半導体装置。
【発明の詳細な説明】
【技術分野】
【０００１】
本発明は、半導体装置に関する。
【背景技術】
【０００２】
半導体装置は、パワー半導体素子と、パワー半導体素子がハンダを介して配置されるダイパッドと、パワー半導体素子とワイヤで電気的に接続されるリードフレームとを有している。そして、半導体装置は、パワー半導体素子と、ダイパッドと、リードフレームのワイヤの接続箇所とが封止樹脂により封止されている（例えば、特許文献１参照）。
【０００３】
このような半導体装置は、自動車のエンジンルーム等の温度変化が大きい環境で利用されるため、冷熱変化に対する信頼性が要求される。
そこで、例えば、パワー半導体素子とダイパッドとの間のハンダの厚さを厚くすることが行われる。これにより、温度変化に応じてパワー半導体素子とダイパッドとの熱膨張係数差によりハンダに熱応力が発生しても、厚いハンダは熱応力に対して持ちこたえることができる。したがって、ハンダに対するクラックの発生等を抑制することができ、パワー半導体素子とダイパッドとの接合箇所の信頼性の向上が図られている。
【先行技術文献】
【特許文献】
【０００４】
【特許文献１】特開２００８−２６３２１０号公報
【発明の概要】
【発明が解決しようとする課題】
【０００５】
しかし、パワー半導体素子とダイパッドとの間のハンダの厚さを厚くする場合、パワー半導体素子の設置領域にハンダを塗布すると、流動性があるハンダはこの配置領域外に濡れ広がってしまう。このため、ハンダが薄くなってしまい、また、配置領域に設置するパワー半導体素子の位置がずれてしまう。パワー半導体素子にワイヤボンディングを行うワイヤボンディング装置は、このようなパワー半導体素子の位置を適切に認識することができなくなってしまうおそれがある。
【０００６】
また、濡れ広がったハンダがリードフレームの側面に付着すると、リードフレームに電気的特性不良を生じさせるおそれがある。
本発明は、このような点に鑑みてなされたものであり、ハンダの濡れ広がりを防止して、信頼性の低下を抑制することができる半導体装置を提供することを目的とする。
【課題を解決するための手段】
【０００７】
本発明の一観点によれば、半導体素子と、前記半導体素子が接合材を介して設置される設置領域を備えるダイパッドと、を有し、前記ダイパッドは前記設置領域の周囲に切り起こした切り起こし部が形成されている、半導体装置が提供される。
【発明の効果】
【０００８】
開示の技術によれば、半導体装置の信頼性の低下を抑制することができる。
【図面の簡単な説明】
【０００９】
【図１】実施の形態の半導体装置の上面図である。
【図２】実施の形態の半導体装置の断面図である。
【図３】実施の形態のプレス加工された半導体装置のダイパッド及びリードフレームを示す図である。
【図４】実施の形態の半導体装置のダイパッド及びリードフレームの断面図である。
【図５】実施の形態の半導体装置の切り起こし部が形成されたダイパッド及びリードフレームの断面図である。
【図６】参考例の半導体装置の上面図である。
【発明を実施するための形態】
【００１０】
以下、図面を参照して、実施の形態について説明する。
半導体装置について、図１及び図２を用いて説明する。
図１は、実施の形態の半導体装置の上面図であり、図２は、実施の形態の半導体装置の断面図である。
【００１１】
なお、図２は、図１の一点鎖線Ｙ−Ｙにおける断面図を表している。
半導体装置１は、半導体素子５０と、半導体素子５０がハンダ４０を介して設置される設置領域１０ａを備えるダイパッド１０と、ダイパッド１０に一体的に形成されるリードフレーム２０ａ〜２０ｄと、を有している。そして、半導体装置１は、半導体素子５０の主電極とワイヤ６０ａ〜６０ｄで電気的にそれぞれ接続されたリードフレーム３０ａ〜３０ｄを有している。このような半導体装置１は、これらの構成が封止樹脂７０で封止されている。
【００１２】
半導体素子５０は、例えば、ＩＧＢＴ（Insulated Gate Bipolar Transistor）、ＭＯＳＦＥＴ（Metal Oxide Semiconductor Field Effect Transistor）、ＦＷＤ（Free Wheeling Diode）等である。
【００１３】
ダイパッド１０は、導電性並びに放熱性に優れた、金、銀、銅、アルミニウム等の金属により構成されている。ダイパッド１０の略中央部には、半導体素子５０が設置される設置領域１０ａが設けられている。ダイパッド１０は、半導体素子５０の設置領域１０ａの周囲に、切り起こした切り起こし部１１ａ〜１１ｄが形成されている。図１に示されるように、上面視で方形状の設置領域１０ａの各辺にそれぞれ切り起こし部１１ａ〜１１ｄが形成されている。さらに、このような切り起こし部１１ａ〜１１ｄは、図２に示されるように、設置領域１０ａの辺に接合して、この接合箇所を支点として所定角度立ち上がっている。また、切り起こし部１１ａ〜１１ｄが切り起こされた箇所には、切り欠き部１２ａ〜１２ｄが形成されている。なお、切り起こし部１１ａ〜１１ｄの詳細については後述する。
【００１４】
また、ダイパッド１０の切り起こし部１１ａ〜１１ｄが四方に形成された設置領域１０ａには、ハンダ４０が塗布されて、当該ハンダ４０を介して半導体素子５０が配置されている。
【００１５】
リードフレーム２０ａ〜２０ｄは、ダイパッド１０と同様の材質により構成されている。このようなリードフレーム２０ａ〜２０ｄは、図１に示されるように、ダイパッド１０に一体的に形成されている。
【００１６】
リードフレーム３０ａ〜３０ｄは、ダイパッド１０と同様の材質により構成されている。リードフレーム３０ａ〜３０ｄは、図１に示されるように、ダイパッド１０に対向して配置している。
【００１７】
また、封止樹脂７０が、半導体素子５０と、ダイパッド１０と、リードフレーム２０ａ〜２０ｄの一部と、リードフレーム３０ａ〜３０ｄのワイヤ６０ａ〜６０ｄの接続部分とワイヤ６０ａ〜６０ｄとを封止している。このような封止樹脂７０は、例えば、エポキシ樹脂、マレイミド変性エポキシ樹脂、マレイミド変性フェノール樹脂、マレイミド樹脂等の樹脂である。
【００１８】
次に、このような半導体装置１の製造方法について、図３〜図５を用いて説明する。
図３は、実施の形態のプレス加工された半導体装置のダイパッド及びリードフレームを示す図である。
【００１９】
図４は、実施の形態の半導体装置のダイパッド及びリードフレームの断面図である。
図５は、実施の形態の半導体装置の切り起こし部が形成されたダイパッド及びリードフレームの断面図である。
【００２０】
なお、図４は、図３の一点鎖線Ｙ−Ｙにおける断面図をそれぞれ表しており、図５は、図３の一点鎖線Ｙ−Ｙに対応する箇所の断面図をそれぞれ表している。
まず、金、銀、銅、アルミニウム等の金属で構成された平板材を用意する。この平板材の厚さｔは、０．１ｍｍ以上、０．２ｍｍ以下であり、例えば、０．１５ｍｍである。
【００２１】
また、開口部１３ａ〜１３ｄが形成されたダイパッド１０と、リードフレーム２０ａ〜２０ｄ，３０ａ〜３０ｄとに対応した金型を備えるプレス装置が、平板材に対してプレス加工を行う。これにより、図３に示されるような、後に半導体素子５０が設定される設置領域１０ａの周囲に開口部１３ａ〜１３ｄが形成され、リードフレーム２０ａ〜２０ｄが一体的に形成されたダイパッド１０と、リードフレーム３０ａ〜３０ｄとが得られる。
【００２２】
なお、開口部１３ａ〜１３ｄの内側（設置領域１０ａ側）は切り起こし部１１ａ〜１１ｄに対応する。プレス加工後の段階では、まだ、図４に示す切り起こし部１１ｃ，１１ｄのように、切り起こし部１１ａ〜１１ｄが形成されておらず、また、リードフレーム２０ａ〜２０ｄ，３０ａ〜３０ｄに湾曲が付加されていない状態である。
【００２３】
また、図３に示されるように、設置領域１０ａの（図３中左上の）角部から、開口部１３ａの一方（当該角部から近い方）の端部までの距離ｓ１は、ダイパッド１０の厚さｔ以上であり、好ましくは、ダイパッドの厚さｔの２倍以上である。さらに、開口部１３ａの一方の端部から、切り起こし部１１ａの一方（開口部１３ａの一方の端部の近い方）の端部までの距離ｓ２も、ダイパッド１０の厚さｔ以上であり、好ましくは、ダイパッドの厚さｔの２倍以上である。
【００２４】
なお、開口部１３ａの他方の端部と切り起こし部１１ａの他方の端部とに関する距離ｓ１，ｓ２についても、上記と同様に、ダイパッド１０の厚さｔ以上であり、好ましくは、ダイパッドの厚さｔの２倍以上である。
【００２５】
さらに、開口部１３ａに限らず、設置領域１０ａの各角部から開口部１３ｂ〜１３ｄ（及び切り起こし部１１ｂ〜１１ｄ）に関する上記距離ｓ１，ｓ２も、ダイパッド１０の厚さｔ以上であり、好ましくは、ダイパッドの厚さｔの２倍以上である。
【００２６】
また、図３に示されるように、開口部１３ａ〜１３ｄの長手方向の辺と、この辺に対向するダイパッド１０の辺との距離Ｌ１〜Ｌ４もまた、ダイパッド１０の厚さｔ以上であり、好ましくは、ダイパッドの厚さｔの２倍以上である。
【００２７】
このようにダイパッド１０において、開口部１３ａ〜１３ｄに対して距離ｓ１，ｓ２及び距離Ｌ１〜Ｌ４を設定することで、ダイパッド１０から設置領域１０ａが分離しない程度の強度を保つことができる。
【００２８】
次いで、このようなダイパッド１０の開口部１３ａ〜１３ｄの切り起こし部１１ａ〜１１ｄを、切り起こし部１１ａ〜１１ｄの設置領域１０ａの各辺の連結部分を支点にして、所定角度立ち上げる。
【００２９】
例えば、図５に示されるように、開口部１３ｃ，１３ｄの切り起こし部１１ｃ，１１ｄを立ち上げる。この際、切り起こし部１１ｃ，１１ｄの立ち上がり角度ａに対する正弦の値である高さＨは、後の工程で塗布するハンダ４０の高さ以上であって、当該ハンダ４０上に配置される半導体素子５０の厚さ以下となるような立ち上がり角度ａとする。立ち上がり角度ａは、ロスがなく立ち上がり、加工しやすい角度であることが望ましい。
【００３０】
ダイパッド１０では、例えば、図５に示されるように、開口部１３ｃ，１３ｄから切り起こし部１１ｃ，１１ｄを立ち上げると、開口部１３ｃ，１３ｄの切り起こし部１１ｃ，１１ｄの元の箇所に切り欠き部１２ｃ，１２ｄが構成される。開口部１３ｃ，１３ｄに限らず、開口部１３ａ，１３ｂも同様に、切り起こし部１１ａ，１１ｂを立ち上げると、切り欠き部１２ａ，１２ｂが構成される。
【００３１】
そして、リードフレーム２０ａ〜２０ｄ，３０ａ〜３０ｄを所望の形状に湾曲する（図５では図示を省略）。
次いで、ダイパッド１０の切り起こし部１１ａ〜１１ｄが形成された設置領域１０ａにハンダ４０を塗布して、ハンダ４０上に半導体素子５０を設置して、ダイパッド１０上に半導体素子５０を固着する。
【００３２】
ボンディング装置がワイヤボンディングを行って、半導体素子５０の主電極と、リードフレーム３０ａ〜３０ｄとをワイヤ６０ａ〜６０ｄで電気的に接続する。
リードフレーム２０ａ〜２０ｄが一体的に形成され、半導体素子５０が固着されたダイパッド１０と、半導体素子５０とワイヤ６０ａ〜６０ｄで電気的に接続されたリードフレーム３０ａ〜３０ｄとを所定の金型にセットする。そして、トランスファー成型により半導体素子５０、ダイパッド１０、ワイヤ６０ａ〜６０ｄ等を封止樹脂７０で封止する。
【００３３】
以上により、図１及び図２に示される半導体装置１を得ることができる。
ここで、半導体装置１に対する参考例の半導体装置について、図６を用いて説明する。
図６は、参考例の半導体装置の上面図である。
【００３４】
また、半導体装置２は、半導体装置１と同様の構成には、同様の符号を付している。
半導体装置２は、半導体素子５０と、半導体素子５０がハンダ４０を介して設置されるダイパッド１０と、ダイパッド１０に一体的に形成されるリードフレーム２０ａ〜２０ｄと、を有している。そして、半導体装置２は、半導体素子５０の主電極とワイヤ６０ａ〜６０ｄで電気的にそれぞれ接続されるリードフレーム３０ａ〜３０ｄを有している。このような半導体装置２は、これらの構成が封止樹脂７０で封止されている。
【００３５】
すなわち、半導体装置２は、半導体装置１と異なり、切り起こし部１１ａ〜１１ｄが形成されておらず、ダイパッド１０に対してハンダ４０が直接塗布されている。
このような半導体装置２では、ダイパッド１０に塗布されたハンダ４０が、図６に示されるように、ダイパッド１０上で濡れ広がってしまう。このため、ハンダ４０上の半導体素子５０の位置がずれてしまうおそれがある。半導体素子５０の主電極にワイヤ６０ａ〜６０ｄをワイヤボンディングするボンディング装置は、半導体素子５０の位置がずれてしまうと、半導体素子５０に対するボンディング位置を適切に認識することができなくなってしまう。このため、半導体素子５０に対するワイヤボンディングの位置の精度が低下してしまい、適切にワイヤボンディングを行うことができなくなるおそれがある。
【００３６】
また、ハンダ４０が濡れ広がってしまうために、ハンダ４０の厚さにばらつきが生じてしまう。このため、半導体素子５０の放熱性にもむらが生じてしまい、半導体装置２の放熱性が低下してしまうおそれがある。
【００３７】
ハンダ４０の濡れ広がりが、リードフレーム２０ａ〜２０ｄの側面まで及ぶと、リードフレーム２０ａ〜２０ｄと外部電極との電気的な接続に接続不良が発生してしまうおそれがある。
【００３８】
また、ダイパッド１０、半導体素子５０、リードフレーム２０ａ〜２０ｄ，３０ａ〜３０ｄ等を封止する封止樹脂７０は、これらの構成に対する密着性に優れているものの、ハンダ４０との密着性は優れていない。したがって、ハンダ４０が濡れ広がると、ハンダ４０と封止樹脂７０との接触面積が増加して、封止樹脂７０は、ハンダ４０と密着した箇所が隙間となってしまう。この隙間から封止樹脂７０にクラック等が入り込んでしまうおそれがあり、半導体装置２の信頼性の低下を招いてしまう。
【００３９】
一方、半導体装置１は、半導体素子５０と、半導体素子５０がハンダ４０を介して設置される設置領域１０ａを備えるダイパッド１０と、ダイパッド１０に一体的に形成されるリードフレーム２０ａ〜２０ｄと、を有している。さらに、半導体装置１は、半導体素子５０の主電極とワイヤ６０ａ〜６０ｄで電気的にそれぞれ接続されるリードフレーム３０ａ〜３０ｄを有して、これらの構成が封止樹脂７０で封止されている。そして、半導体装置１では、ダイパッド１０の設置領域１０ａの周囲に、切り起こした切り起こし部１１ａ〜１１ｄが形成されている。
【００４０】
このため、設置領域１０ａに塗布したハンダ４０は、切り起こし部１１ａ〜１１ｄにより、設置領域１０ａからの濡れ広がりが抑制される。したがって、設置領域１０ａにハンダ４０を介して設置される半導体素子５０の位置ずれを防止することができる。したがって、ボンディング装置は半導体素子５０に対するボンディング位置を適切に認識でき、半導体素子５０に対してワイヤ６０ａ〜６０ｄを正常にボンディングすることができる。
【００４１】
切り起こし部１１ａ〜１１ｄによりハンダ４０の濡れ広がりが防止されるために、ハンダ４０の厚さを均一に維持することができる。このため、半導体素子５０が均一に放熱されて、半導体装置１の信頼性の低下を抑制することができる。
【００４２】
さらには、ハンダ４０がリードフレーム２０ａ〜２０ｄの側面まで及ぶことも防止されるために、リードフレーム２０ａ〜２０ｄと外部電極と接続不良の発生を抑制することができる。
【００４３】
また、既述の通り、ハンダ４０は切り起こし部１１ａ〜１１ｄにより設置領域１０ａに留まり、設置領域１０ａから濡れ広がることが防止される。したがって、ダイパッド１０、半導体素子５０、リードフレーム２０ａ〜２０ｄ，３０ａ〜３０ｄ等を封止する封止樹脂７０は、封止樹脂７０に対して密着性が低いハンダ４０と殆ど接触することがない。このような封止樹脂７０によるダイパッド１０、半導体素子５０、リードフレーム２０ａ〜２０ｄ，３０ａ〜３０ｄ等に対する密着性の低下が抑制される。このため、封止樹脂７０内にクラック等の発生が防止されるために、半導体装置１の信頼性の低下を抑制することができるようになる。
【００４４】
また、半導体装置１を封止する封止樹脂７０は、ダイパッド１０の切り欠き部１２ａ〜１２ｄの間を充填し、切り起こし部１１ａ〜１１ｄが埋まっている。このため、切り起こし部１１ａ〜１１ｄによるアンカー効果により封止樹脂７０に対する密着性が向上する。したがって、半導体装置１に対する封止樹脂７０の密着性が向上して、封止樹脂７０内のクラック等の発生が抑制されて、半導体装置１の信頼性の低下を抑制することができるようになる。
【００４５】
なお、図３で説明したように、距離ｓ１，ｓ２及び距離Ｌ１〜Ｌ４は、ダイパッド１０の厚さｔ以上であり、好ましくは、ダイパッドの厚さｔの２倍以上である。ダイパッド１０において、切り起こし部１１ａ〜１１ｄ（開口部１３ａ〜１３ｄ）に対して距離ｓ１，ｓ２及び距離Ｌ１〜Ｌ４を設定することで、ダイパッド１０から設置領域１０ａが分離しない程度の強度を保つことができる。
【００４６】
但し、距離ｓ１，ｓ２は、切り起こし部１１ａ〜１１ｄの間から設置領域１０ａに塗布したハンダ４０の濡れ広がりを防止し、または、ハンダ４０の濡れ広がりを遅らせる程度の距離であるものとする。
【符号の説明】
【００４７】
１  半導体装置
１０  ダイパッド
１０ａ  設置領域
１１ａ〜１１ｄ  切り起こし部
１２ａ〜１２ｄ  切り欠き部
１３ａ〜１３ｄ  開口部
２０ａ〜２０ｄ，３０ａ〜３０ｄ  リードフレーム
４０  ハンダ
５０  半導体素子
６０ａ〜６０ｄ  ワイヤ
７０  封止樹脂
【図１】
2018046214.tif 000003
【図２】
2018046214.tif 000004
【図３】
2018046214.tif 000005
【図４】
2018046214.tif 000006
【図５】
2018046214.tif 000007
【図６】
2018046214.tif 000008